АЛЮМИНИЕВЫЙ СПЛАВ С ДОБАВКАМИ МЕДИ, ЛИТИЯ И ПО МЕНЬШЕЙ МЕРЕ ОДНОГО ЩЕЛОЧНОЗЕМЕЛЬНОГО ИЛИ РЕДКОЗЕМЕЛЬНОГО МЕТАЛЛА И СПОСОБ ЕГО ПОЛУЧЕНИЯ

1. Алюминиевый сплав, содержащий:
алюминий;
от приблизительно 1,8 до приблизительно 5,6 процентов по массе меди;
от приблизительно 0,6 до приблизительно 2,6 процентов по массе лития; и
по меньшей мере один элемент из:
лантан до приблизительно 1,5 процентов по массе;
стронций до приблизительно 1,5 процентов по массе;
церий до приблизительно 1,5 процентов по массе; и
празеодим до приблизительно 1,5 процентов по массе.
2. Алюминиевый сплав по п. 1, содержащий по меньшей мере два элемента из указанного лантана, указанного стронция, указанного церия и указанного празеодима.
3. Алюминиевый сплав по п. 1 или 2, дополнительно содержащий кремний в ненулевом количестве до приблизительно 0,20 процентов по массе.
4. Алюминиевый сплав по любому из пп. 1-3, дополнительно содержащий железо в ненулевом количестве до приблизительно 0,30 процентов по массе.
5. Алюминиевый сплав по любому из пп. 1-4, дополнительно содержащий марганец в ненулевом количестве до приблизительно 0,6 процентов по массе.
6. Алюминиевый сплав по любому из пп. 1-5, дополнительно содержащий магний в ненулевом количестве до приблизительно 1,9 процентов по массе.
7. Алюминиевый сплав по любому из пп. 1-6, дополнительно содержащий хром в ненулевом количестве до приблизительно 0,10 процентов по массе.
8. Алюминиевый сплав по любому из пп. 1-7, дополнительно содержащий цинк в ненулевом количестве до приблизительно 1,0 процентов по массе.
9. Алюминиевый сплав по любому из пп. 1-8, дополнительно содержащий титан в ненулевом количестве до приблизительно 0,15 процентов по массе.
10. Алюминиевый сплав по любому из пп. 1-9, дополнительно содержащий серебро в ненулевом количестве до приблизительно 0,7 процентов по массе.
11. Алюминиевый сплав по любому из пп. 1-10, дополнительно содержащий цирконий в ненулевом количестве до приблизительно 0,16 процентов по массе.
12. Алюминиевый сплав по любому из пп. 1-11, дополнительно содержащий по меньшей мере один элемент из: никель до приблизительно 0,05 процентов по массе, галлий до приблизительно 0,05 процентов по массе и ванадий до приблизительно 0,05 процентов по массе.
13. Алюминиевый сплав по любому из пп. 1-12, дополнительно содержащий: магний в ненулевом количестве до приблизительно 1,9 процентов по массе; цирконий в ненулевом количестве до приблизительно 0,16 процентов по массе; и серебро в ненулевом количестве до приблизительно 0,7 процентов по массе.
14. Алюминиевый сплав по любому из пп. 1-13, содержащий указанный стронций.
15. Алюминиевый сплав по любому из пп. 1-14, содержащий указанный лантан.
16. Алюминиевый сплав по любому из пп. 1-15, содержащий указанный церий.
17. Алюминиевый сплав по любому из пп. 1-16, содержащий указанный празеодим.
18. Алюминиевый сплав по любому из пп. 1-17, дополнительно содержащий:
магний в ненулевом количестве до приблизительно 1,9 процентов по массе;
цирконий в ненулевом количестве до приблизительно 0,16 процентов по массе;
серебро в ненулевом количестве до приблизительно 0,7 процентов по массе;
марганец в ненулевом количестве до приблизительно 0,6 процентов по массе;
цинк в ненулевом количестве до приблизительно 1,0 процентов по массе; и
титан в ненулевом количестве до приблизительно 0,15 процентов по массе.
19. Способ получения алюминиевого сплава, включающий этапы, согласно которым:
взвешивают исходные материалы с получением массы материала, имеющей состав по п. 1;
загружают указанные исходные материалы в тигель;
вставляют указанный тигель в камеру;
удаляют воздух из указанной камеры до заданного уровня вакуума;
плавят указанные исходные материалы с получением расплавленной массы; и
разливают указанную расплавленную массу в изложницу.
20. Способ по п. 19, в котором указанный заданный уровень вакуума составляет не более 0,05 мм рт.ст., и указанную камеру заполняют инертным газом.
21. Способ по п. 19 или 20, в котором:
указанную расплавленную массу разливают в изложницу;
указанную расплавленную массу охлаждают для формирования твердой массы;
указанную твердую массу гомогенизируют и подвергают закалке в воде с получением слитка;
указанный слиток зачищают и подвергают горячей прокатке;
указанный слиток подвергают по меньшей мере одному из следующего: обработке на твердый раствор, холодной прокатке и вытяжке; и
указанный слиток подвергают старению.
22. Способ по любому из пп. 19-21, в котором указанный слиток подвергают искусственному старению при температуре от приблизительно 300 до приблизительно 320°F (149-160°С) в течение от приблизительно 29 до приблизительно 35 часов.
23. Способ по любому из пп. 19-22, в котором указанное взвешивание включает взвешивание мишметалла в качестве источника указанного по меньшей мере одного элемента из следующего: указанный лантан, указанный стронций, указанный церий и указанный празеодим.